(57)【特許請求の範囲】
【請求項１】
絞り−しごき成形後に印刷が施されるシームレス金属缶において、前記シームレス金属缶の胴部外面の全周にわたってストライプ状に延びるベースコートを形成し、前記ベースコートの端部と絞り−しごき加工による金属光沢面との境界部が帯全周にわたるストライプ状の印刷層により隠蔽されると共に、前記ベースコート及び金属光沢面に印刷像を形成したことを特徴とするシームレス金属缶。
【請求項２】
前記ベースコートを胴部の上端部に形成しない請求項１に記載のシームレス金属缶。
【請求項３】
前記ベースコートがホワイト塗料である請求項１又は２に記載のシームレス金属缶。
【請求項４】
絞り−しごき成形後に印刷が施されるシームレス金属缶の製造方法において、塗装ローラを用いてシームレス金属缶胴部外面の全周にわたってストライプ状に延びているベースコートを形成し、前記ベースコートを形成した後、全周にわたるストライプ状の印刷により前記ベースコートの端部と絞り−しごき加工による金属光沢面との境界部を隠蔽すると共に、前記ベースコート及び金属光沢面に印刷を行うことを特徴とするシームレス金属缶の製造方法。
【請求項５】
前記塗装ローラを、前記シームレス金属缶の胴部の上端部を避けてベースコートを形成する請求項４に記載のシームレス金属缶の製造方法。
【請求項６】
前記ベースコートを、ホワイト塗料を用いて形成する請求項４又は５に記載のシームレス金属缶の製造方法。 
【発明の詳細な説明】
【技術分野】
【０００１】
本発明は、絞り−しごき成形後に印刷が施されるシームレス金属缶及びその製造方法に関するものであり、特に、絞り−しごき成形によって胴部外面に形成される金属光沢面と、前記胴部外面に施されるベースコートに印刷が施されているシームレス金属缶及びその製造方法に関するものである。
【背景技術】
【０００２】
一般に、飲料用の金属缶として、アルミニウム、ブリキ等の金属板を、絞り加工（Ｄｒａｗｉｎｇ）と、次いで行われる複数回のしごき加工（Ｉｒｏｎｉｎｇ）によって成形したシームレス金属缶、いわゆるＤＩ缶が広く用いられており、前記ＤＩ缶においては、前記絞り−しごき加工した後にトリミング加工を行って缶胴の高さを揃え、その後に缶胴外面に印刷を行っている。  
【０００３】
そして、前記印刷においては、前記ＤＩ缶の缶胴外面に施される内容物表示のための文字や、商品価値を高めるための図柄等の印刷は、通常、印刷される図柄等が金属下地の影響を受けず、印刷インキの発色性を良くすることを目的として、缶胴の外面にベースコートを形成した後、このベースコート上に印刷によるインキ層を施している。一方、光沢感を伴う印刷を施す場合においては、前記ベースコートの塗装工程を省略して金属下地に直接前記印刷を施し、金属下地の光沢感を利用して光沢感を得ている。
【０００４】
そして、ＤＩ缶等の容器本体の外周面に塗装される下地塗装を、加工度が高い口部の近辺を含む上部分に設けられる塗料と、加工度が低い下部分に設けられる塗料とに塗装分けし、前記上部分に設けられる塗料をサイジングニスとし、前記下部分に設けられる塗料をベースコートとした金属容器及びその製造方法が提案されている（特許文献１）。
【先行技術文献】
【特許文献】
【０００５】
【特許文献１】特許第４２１８００１号
【発明の概要】
【発明が解決しようとする課題】
【０００６】
しかしながら、前記金属容器においては容器本体の外周面全面に隙間無く塗装が施されるため、絞り−しごき加工によって形成された胴部外面の金属光沢を活かすと共に、ベースコートによる金属下地を隠蔽して印刷インキの発色性を良くした印刷を形成して、印刷像の加飾性を高めると共に印刷の多様化を図り、商品価値をより一層向上させることはできない。仮にベースコートを金属光沢面へ部分的に形成する場合、ウレタンゴム等の軟質材の塗布ロールによって塗装されるが、その組み付け精度や押付け力の精度によって、金属光沢面側のベースコートの端部位置にばらつきを生じる傾向がある。
【０００７】
従って、本発明は、絞り−しごき加工による胴部外面の金属光沢面と、ベースコートによる金属下地の隠蔽を利用して印刷を行い、印刷像の加飾性を高めると共に印刷の多様化を図り、商品価値を向上させたシームレス金属缶を得ることを目的としている。
【課題を解決するための手段】
【０００８】
本発明によれば、絞り−しごき成形後に印刷が施されるシームレス金属缶において、前記シームレス金属缶の胴部外面の全周にわたってストライプ状に延びるベースコートを形成し、前記ベースコートの端部と絞り−しごき加工による金属光沢面との境界部が全周にわたるストライプ状の印刷層により隠蔽されると共に、前記ベースコート及び金属光沢面に印刷像を形成したことを特徴とするシームレス金属缶が提供される。
【０００９】
本発明のシームレス金属缶においては、１．前記ベースコートを胴部の上端部に形成しないこと、２．前記ベースコートがホワイト塗料であること、が好ましい。
【００１０】
本発明によれば、また、絞り−しごき成形後に印刷が施されるシームレス金属缶の製造方法において、塗装ローラを用いてシームレス金属缶胴部外面の全周にわたってストライプ状に延びているベースコートを形成し、前記ベースコートを形成した後、全周にわたるストライプ状の印刷により、前記ベースコートの端部と絞り−しごき加工による金属光沢面との境界部を隠蔽すると共に、前記ベースコート及び金属光沢面に印刷を行うことを特徴とするシームレス金属缶の製造方法が提供される。
【００１１】
本発明のシームレス金属缶の製造方法においては、１．前記塗装ローラを、前記シームレス金属缶の胴部の上端部を避けてベースコートを形成すること、２．前記ベースコートを、ホワイト塗料を用いて形成すること、が好ましい。
【発明の効果】
【００１２】
本発明のシームレス金属缶によれば、前記金属缶の胴部外面に施される印刷が、ホワイト塗料等のベースコートによる鮮明な印刷像と、絞り−しごき加工による金属光沢を活かした印刷像が形成され、前記ベースコートの端部と金属光沢面の境界部を印刷層で隠蔽することにより、印刷像の加飾性が高まり、印刷の多様化、美粧性に優れ、商品価値を向上させたシームレス金属缶とすることができる。また、ベースコートを胴部の上端部に形成しないことより、塗布ロールの摩耗、傷付き等が防止される。また、ベースコートをホワイト塗料とすることにより、ホワイト塗料による白地上に形成される印刷像が鮮明となり印刷像の加飾性を高めることができる。
【００１３】
さらに、本発明のシームレス金属缶の製造方法によれば、ホワイト塗料等のベースコートによる鮮明な印刷像と、シルバーコート等のベースコートを施すことなく容易に金属光沢を活かした印刷像が形成され、印刷像の加飾性が高まり、印刷の多様化、美粧性に優れ、商品価値を向上させたシームレス金属缶を容易に製造することができる。
【図面の簡単な説明】
【００１４】
【図１】本発明のシームレス金属缶の実施形態を示す図である。
【図２】図１のシームレス金属缶を製造する工程におけるベースコートの塗布工程を示す図である。
【図３】本発明のシームレス金属缶の他の形態を示す図である。
【図４】図３のシームレス金属缶を製造する工程におけるベースコートの塗布工程を示す図である。
【発明を実施するための形態】
【００１５】
図１は、本発明のシームレス金属缶の実施形態を示す図であって、図１（ａ）はベースコート後のシームレス金属缶を示し、前述したアルミニウムやブリキ等の金属板を、絞り−しごき加工によって成形したシームレス金属缶１の胴部外面の高さ方向において、部分的に全周にわたってストライプ状に延びるベースコート３が形成されている。本実施形態では、図１（ａ）に示すように、シームレス金属缶１の胴部外面の高さ方向の略下方半分を絞り−しごき加工による金属光沢面２とし、一方、略上方半分をホワイト塗料等によるベースコート３で塗装したものである。そして、前記ベースコート３は、前記シームレス金属缶１の胴部外面の上端部９を避けて形成されており、このように形成することにより後述するように、塗布ロールの摩耗、傷付き等が防止される。
【００１６】
また、前記ベースコート３は、シームレス金属缶１の下地金属の表面を隠蔽するために形成されたものであり、後述する塗布ロールを用いて形成され、その厚みは一般に１乃至１５μｍ程度である。前記ベースコート３は、例えば、熱硬化性、紫外線硬化性或いは電子線硬化性の樹脂成分、例えば、ポリエステル樹脂、アクリル樹脂、エポキシ樹脂、ポリウレタン樹脂等や、イソシアネート或いはメラミン樹脂などの硬化剤成分、ラジカル重合開始剤、所定の色調を有する各種の顔料を、所定の有機溶剤に分散乃至溶解して適宜の粘度に調整した塗料を塗布し、乾燥し、さらに、樹脂成分のタイプに応じて、加熱、紫外線照射、電子線照射等により硬化することにより形成される。  
【００１７】
そして、本発明において、前記ベースコート３として最も好適に使用されるものは、白地のベースコートを形成するホワイト塗料であり、ホワイト塗料は、前記の顔料として、酸化チタンや酸化亜鉛等の白色顔料を含むものである。
【００１８】
図１（ｂ）に示すように、ベースコート３が形成されたシームレス金属缶１は、前記ベースコート３の表面と絞り−しごき加工による金属光沢面２にそれぞれ印刷が行われ、ベースコート３に鮮明な印刷像４が、一方、金属光沢面２に金属光沢を活かした印刷像６がそれぞれ形成される。即ち、ベースコート３の表面に形成される印刷像４は下地金属の影響を抑制した図柄であり、下地金属の表面を遮蔽して印刷の加飾性を高め、一方、金属光沢面２に形成される印刷像６は、絞り−しごき加工により金属光沢面とした下地金属に直接印刷を施すことで光沢感が得られる。従って、シームレス金属缶１の胴部外面に全周にわたってストライプ状に延びるベースコート３を形成することによる下地金属の影響を抑制した鮮明な印刷像４と、金属光沢面２の光沢感を持たせた印刷像６を有するシームレス金属缶１とすることが可能となる。
【００１９】
そして、前記ベースコート３は、ウレタンゴム等の軟質材の塗布ロールによって塗装されるが、その組み付け精度や押付け力の精度によって、前記金属光沢面側のベースコート３の端部位置にばらつきを生じる傾向がある。このため、図１（ｃ）において拡大断面図で示すように、ベースコート３の端部位置、即ち、本実施形態（図１（ｂ）参照）ではベースコート３の下方の端部を全周にわたるストライプ状の印刷層５によって隠蔽し、前記境界部付近のベースコート３上に形成される鮮明な印刷像４の下方部分の加飾性を高めている。また、前記印刷層５の幅ｔは、ベースコート３ａの塗布ロールの組み付け精度や押付け力の精度、印刷像４、６の加飾性が低下しない範囲で決定すれば良く、さらに、前記印刷層５の色調は、印刷像４、６のデザイン、色調等に応じて適宜の色に設定されるが、一般的には、濃い色調とすることが好ましく、色調としては黒，紺，茶，臙脂系統が好ましい。尚、前記印刷像４、６は、ベースコート３上或いは金属光沢面２上の全て覆う必要はなく、それぞれの一部が見えるように部分印刷を行っても良い。そして、前記したストライプ状の印刷層５は、印刷像４、６を印刷する際に適宜印刷され、図１（ｃ）においては、詳細な説明は省略するが、通常施される公知の印刷工程の後、印刷像を保護するために仕上げニス８が施されている。尚、前記ベースコート３の上方の端部は、シームレス金属缶の缶胴の上端部には通常、印刷像は形成されず、前記印刷像４の加飾性の低下が目立たないため、必要に応じてストライプ状の印刷層５によって隠蔽すれば良い。
【００２０】
そして、このような印刷は、各色の顔料乃至染料を、バインダー樹脂成分及び分散剤と共に所定の溶剤に溶解乃至分散させた油性或いは水性インキを用いて行われる。バインダー樹脂成分は、基本的にはベースコートを形成するための塗料と同じものであってよい。印刷手法としては、スクリーン印刷、フレキソ印刷、グラビアローラを用いたグラビア印刷、オフセット印刷、インキジェットプリンタを用いてのインキジェット方式による印刷などの手段により行うことができる。
【００２１】
また、本発明においては、前記上端部９にベースコート３を形成する際に、絞り−しごき加工後の高さ寸法を揃えるトリミング加工後の鋭利な端部と、前記ベースコート３を形成する塗布ロールが接触し、前記塗布ロールの摩耗、或いは傷つきを生じる恐れがあるため、図１（ａ）、（ｂ）に示したように、シームレス金属缶１の胴部の上端部９にベースコート３を形成しないことが好ましい。尚、本実施形態のように、ベースコート３を少なくともシームレス金属缶１の缶胴の上方部分に形成する場合、前記ベースコート３の上端と上端部９の端縁との幅ｄは、１．５乃至３．５ｍｍ程度とするのが塗布ロールの摩耗、傷付き等を確実に防止できる点で好ましい。
【００２２】
図２は、前述した図１のシームレス金属缶を製造する工程におけるベースコートの塗布工程を示す図であり、シームレス金属缶１にベースコート３を形成するホワイト塗料等を塗布する塗布ロール１２と、塗布ロール１２へ前記ホワイト塗料等を供給する塗料供給ロール１５を用い、シームレス金属缶１の胴部外面に前記ホワイト塗料等を塗布すればよく、この際、前述したように、トリミング加工による鋭利な胴部上端部９の端縁との接触による摩耗、傷つき等を避けるため、前記胴部上端部９に塗布ロール１２の塗布面が接触しないように前記塗布ロール１２の位置調整を行うのが好ましい。そして、図示しないが、前記ベースコート３の塗布工程の後、前述した公知の印刷手法によって印刷像４、６及びストライプ状の印刷層５の印刷が行われる。
【００２３】
図３は本発明のシームレス金属缶の他の実施形態を示し、図３（ａ）はベースコート後のシームレス金属缶を示し、絞り−しごき加工によって成形したシームレス金属缶１の胴部の中間部を残して上方部と下方部に、それぞれホワイト塗料等によるベースコート３ａ、３ｂを前記胴部の外面に全周にわたってストライプ状に延びるように形成したものである。そして、図３（ｂ）に示すように、ベースコート３ａ及びベースコート３ｂが形成されたシームレス金属缶１は、そのベースコート３ａ、３ｂの表面と、絞り−しごき加工による金属光沢面２にそれぞれ印刷が行われ、前記ベースコート３ａ、３ｂに鮮明な印刷像４ａ、４ｂが、一方、金属光沢面２に金属光沢を活かした印刷像６がそれぞれ形成される。この際、ベースコート３ａの下方の端部、及びベースコート３ｂの上方の端部を、それぞれ全周にわたるストライプ状の印刷層５ａ、５ｂによって隠蔽し、ベースコート３ａ、３ｂと金属光沢面２との境界部付近のベースコート３ａ、３ｂ上に形成される鮮明な印刷像４ａの下方部分、印刷像４ｂの上方部分の加飾性を高めている。印刷層５ａ、５ｂは、同じ色調でも、異なる色調であってもよい。尚、他の構成は前述した実施形態と同様のため説明は省略する。
【００２４】
図４は、前述した図３のシームレス金属缶を製造する工程におけるベースコートの塗布工程を示す図であり、図４（ａ）、（ｂ）に示すように、一つの塗布ロール１２、塗料供給ロール１５を用いて同じ色調のベースコート３ａ、３ｂが形成される。また、図４(ｃ)、（ｄ）に示すように、２つの塗布ロール１２ａ、１２ｂ、塗料供給ロール１５ａ、１５ｂを用いて色調の異なる２つのベースコート３ａ、３ｂを施しても良い。そして、図示しないが、前記ベースコート３ａ、３ｂの塗布工程の後、前述した公知の印刷手法によって、ベースコート３ａ、３ｂに適した印刷像４ａ、４ｂ、絞り−しごき加工による金属光沢面２に適した印刷像６及びストライプ状の印刷層５ａ、５ｂの印刷が行われる。
【００２５】
以上、本発明のシームレス金属缶及びその製造方法の実施形態について説明したが、本発明はこれらの実施形態に限定されることなく、ストライプ状に延びるベースコート数、幅及び位置等は、シームレス金属缶の缶胴表面のベースコート上に形成される印刷像の形態等、或いは金属光沢面の形態等に応じて適宜の形態とすることができる。
【符号の説明】
【００２６】
１：シームレス金属缶    ２：金属光沢面    ３：ベースコート４：印刷像    ５：ストライプ状の印刷層    ６：印刷像    ８：仕上げニス    ９：上端部１２：塗布ロール１５：塗料供給ロール
【図１】
0005601467.tif 000002
【図２】
0005601467.tif 000003
【図３】
0005601467.tif 000004
【図４】
0005601467.tif 000005